"イオン性を有しない有機溶媒と、二種類以上のハロゲン化合物塩と、ハロゲン分子と、を含有する色素増感太陽電池用電解液において、ハロゲン化合物塩が、オニウムカチオンとハロゲンアニオンとからなり、かつ、電解液中に含有される溶媒とハロゲン化合物塩との組み合わせが以下の1および2の条件を満たすことを特徴とする色素増感太陽電池用電解液。1各ハロゲン化合物塩と該有機溶媒からなる溶液の伝導度から計算される電離度がそれぞれ0.4以下2その際の濃度条件は、電解液に含有するハロゲン化合物塩の総濃度と同一オニウムカチオンが、下記一般式1から9で表される化合物からなる群より選ばれることを特徴とする色素増感太陽電池用電解液。式1中、R1、R2は、炭素数1~12のアルキル基またはアルコキシ基を示す。式2中、R3、R6は、炭素数1~12のアルキル基またはアルコキシ基、R4、R5は、水素原子、炭素数1~12のアルキル基またはアルコキシ基を示す。式3中、R8、R9、R11は、水素原子、炭素数1~12のアルキル基またはアルコキシ基を示し、R7、R10は、炭素数1~12のアルキル基またはアルコキシ基を示す。式4中、R12~R14は、水素原子、炭素数1~12のアルキル基またはアルコキシ基を示し、R15、R16は、炭素数1~12のアルキル基またはアルコキシ基を示す。式5中、R17~R19は、水素原子、炭素数1~12のアルキル基またはアルコキシ基を示し、R20は、炭素数1~12のアルキル基またはアルコキシ基を示す。Qは、酸素原子または硫黄原子である。式6中、R21~R25は、水素原子、炭素数1~12のアルキル基またはアルコキシ基を示し、R26は、炭素数1~12のアルキル基またはアルコキシ基を示す。式7中、R27~R30は、炭素数1~12のアルキル基またはアルコキシ基を示す。ただし、R27~R30の全てが同一の置換基であることを除く。式8中、R31~R34は、炭素数1~12のアルキル基またはアルコキシ基を示す。ただし、R31~R34の全てが同一の置換基であることを除く。また、R31とR32、R33とR34はそれぞれ環を巻いていてもよい。式9中、m、nは、4または5の整数である。一般式1で表される化合物が、N-エチル-N-メチルピロリジニウムカチオまたはN,N-ジメチルピロリジニウムカチオンであることを特徴とする請求項2に記載の色素増感太陽電池用電解液。一般式2で表される化合物が、1,3-ジメチルイミダゾリウムカチオン、1-エチル-3-メチルイミダゾリウムカチオン、1-メチル-3-プロピルイミダゾリウムカチオンのいずれかであることを特徴とする請求項2に記載の色素増感太陽電池用電解液。一般式3で表される化合物が、1,2-ジメチル-3-プロピルイミダゾリウムカチオンであることを特徴とする請求項2に記載の色素増感太陽電池用電解液。一般式4で表される化合物が、1-エチル-2,3,5-トリメチル-ピラゾリウムカチオンであることを特徴とする請求項2に記載の色素増感太陽電池用電解液。一般式5で表される化合物が、2-エチル-3,5-ジメチルイソオキサゾリウムカチオンまたは2-プロピル-3,5-ジメチルイソオキサゾリウムカチオンであることを特徴とする請求項2に記載の色素増感太陽電池用電解液。一般式6で表される化合物が、1-ブチル-3-メチルピリジニウムカチオンであることを特徴とする請求項2に記載の色素増感太陽電池用電解液。一般式7で表される化合物が、トリエチルメチルアンモニウムカチオンであることを特徴とする請求項2に記載の色素増感太陽電池用電解液。一般式9で表される化合物が、スピロ-1,1’-ビピロリジニウムカチオン、ピペリジン-1-スピロ-1’-ピロリジニウムカチオン、スピロ-1,1’-ビピペリジニウムカチオンのいずれかであることを特徴とする請求項2に記載の色素増感太陽電池用電解液。一般式2で表される化合物または一般式3で表される化合物と、一般式1で表される化合物または一般式9で表される化合物と、を含有することを特徴とする請求項2に記載の色素増感太陽電池用電解液。ハロゲン化合物塩がヨウ化物塩又は臭化物塩で、ハロゲン分子がヨウ素又は臭素である請求項1から11のいずれかに記載の色素増感太陽電池用電解液。イオン性を有しない有機溶媒が、ニトリル類、ラクトン類、環状カーボネート類、下記一般式10で表される鎖状スルホンからなる群より選ばれる少なくとも1種の有機溶媒を含むことを特徴とする請求項1から12のいずれかに記載の色素増感太陽電池用電解液。式10中、R35、R36は独立して、ハロゲン、アルコキシ基若しくは芳香環で一部置換されていても良い炭素数1~12のアルキル基またはアリール基を表す。導電層上に多孔質の金属酸化物半導体層を形成し、該金属酸化物半導体層に光増感作用を有する色素を吸着させてなる光電極と、前記光電極に対向配置される対極、及び前記光電極と対極間に形成され、色素増感太陽電池用電解液を含む電解質層とを有する色素増感太陽電池であって、前記電解質層が請求項1から13のいずれかに記載の色素増感太陽電池用電解液を含んでなることを特徴とする色素増感太陽電池。したがって、本発明は、上記課題に鑑み、高い短絡電流密度と光電変換効率が得られる優れた色素増感太陽電池用電解液が望まれており、本発明はこれらの特性を具備する電解液を提供することをその課題とする。本発明者らは鋭意検討した結果、イオン性を有しない有機溶媒と、二種類以上のハロゲン化合物塩と、ハロゲン分子と、を含有する色素増感太陽電池用電解液において、ハロゲン化合物塩が、オニウムカチオンとハロゲンアニオンとからなり、かつ、電解液中に含有される溶媒とハロゲン化合物塩との組み合わせが以下の1および2の条件、1各ハロゲン化合物塩と該有機溶媒からなる溶液の伝導度から計算される電離度がそれぞれ0.4以下、2その際の濃度条件は、電解液に含有するハロゲン化合物塩の総濃度と同一、を満たす色素増感太陽電池用電解液が上記課題を解決できることを見出し、本発明を完成するに至った。すなわち、本発明は以下に示すものである。第一の発明は、イオン性を有しない有機溶媒と、二種類以上のハロゲン化合物塩と、ハロゲン分子と、を含有する色素増感太陽電池用電解液において、ハロゲン化合物塩が、オニウムカチオンとハロゲンアニオンとからなり、かつ、電解液中に含有される溶媒とハロゲン化合物塩との組み合わせが以下の1および2の条件を満たすことを特徴とする色素増感太陽電池用電解液である。1各ハロゲン化合物塩と該有機溶媒からなる溶液の伝導度から計算される電離度がそれぞれ0.4以下2その際の濃度条件は、電解液に含有するハロゲン化合物塩の総濃度と同一第二の発明は、オニウムカチオンが、下記一般式1から9で表される化合物からなる群より選ばれることを特徴とする色素増感太陽電池用電解液である。式1中、R1、R2は、炭素数1~12のアルキル基またはアルコキシ基を示す。式2中、R3、R6は、炭素数1~12のアルキル基またはアルコキシ基、R4、R5は、水素原子、炭素数1~12のアルキル基またはアルコキシ基を示す。式3中、R8、R9、R11は、水素原子、炭素数1~12のアルキル基またはアルコキシ基を示し、R7、R10は、炭素数1~12のアルキル基またはアルコキシ基を示す。式4中、R12~R14は、水素原子、炭素数1~12のアルキル基またはアルコキシ基を示し、R15、R16は、炭素数1~12のアルキル基またはアルコキシ基を示す。式5中、R17~R19は、水素原子、炭素数1~12のアルキル基またはアルコキシ基を示し、R20は、炭素数1~12のアルキル基またはアルコキシ基を示す。Qは、酸素原子または硫黄原子である。式6中、R21~R25は、水素原子、炭素数1~12のアルキル基またはアルコキシ基を示し、R26は、炭素数1~12のアルキル基またはアルコキシ基を示す。式7中、R27~R30は、炭素数1~12のアルキル基またはアルコキシ基を示す。ただし、R27~R30の全てが同一の置換基であることを除く。式8中、R31~R34は、炭素数1~12のアルキル基またはアルコキシ基を示す。ただし、R31~R34の全てが同一の置換基であることを除く。また、R31とR32、R33とR34はそれぞれ環を巻いていてもよい。式9中、m、nは、4または5の整数である。第三の発明は、一般式1で表される化合物が、N-エチル-N-メチルピロリジニウムカチオまたはN,N-ジメチルピロリジニウムカチオンであることを特徴とする第二の発明に記載の色素増感太陽電池用電解液である。第四の発明は、一般式2で表される化合物が、1,3-ジメチルイミダゾリウムカチオン、1-エチル-3-メチルイミダゾリウムカチオン、1-メチル-3-プロピルイミダゾリウムカチオンのいずれかであることを特徴とする第二の発明に記載の色素増感太陽電池用電解液である。第五の発明は、一般式3で表される化合物が、1,2-ジメチル-3-プロピルイミダゾリウムカチオンであることを特徴とする第二の発明に記載の色素増感太陽電池用電解液である。第六の発明は、一般式4で表される化合物が、1-エチル-2,3,5-トリメチル-ピラゾリウムカチオンであることを特徴とする第二の発明に記載の色素増感太陽電池用電解液である。第七の発明は、一般式5で表される化合物が、2-エチル-3,5-ジメチルイソオキサゾリウムカチオンまたは2-プロピル-3,5-ジメチルイソオキサゾリウムカチオンであることを特徴とする第二の発明に記載の色素増感太陽電池用電解液である。第八の発明は、一般式6で表される化合物が、1-ブチル-3-メチルピリジニウムカチオンであることを特徴とする第二の発明に記載の色素増感太陽電池用電解液である。第九の発明は、一般式7で表される化合物が、トリエチルメチルアンモニウムカチオンであることを特徴とする第二の発明に記載の色素増感太陽電池用電解液である。第十の発明は、一般式9で表される化合物が、スピロ-1,1’-ビピロリジニウムカチオン、ピペリジン-1-スピロ-1’-ピロリジニウムカチオン、スピロ-1,1’-ビピペリジニウムカチオンのいずれかであることを特徴とする第二の発明に記載の色素増感太陽電池用電解液である。第十一の発明は、一般式2で表される化合物または一般式3で表される化合物と、一般式1で表される化合物または一般式9で表される化合物と、を含有することを特徴とする第二の発明に記載の色素増感太陽電池用電解液である。第十二の発明は、ハロゲン化合物塩がヨウ化物塩又は臭化物塩で、ハロゲン分子がヨウ素又は臭素である第一から第十一の発明のいずれかに記載の色素増感太陽電池用電解液である。第十三の発明は、イオン性を有しない有機溶媒が、ニトリル類、ラクトン類、環状カーボネート類、下記一般式10で表される鎖状スルホンからなる群より選ばれる少なくとも1種の有機溶媒を含むことを特徴とする第一から第十二の発明いずれかに記載の色素増感太陽電池用電解液である。式10中、R35、R36は独立して、ハロゲン、アルコキシ基若しくは芳香環で一部置換されていても良い炭素数1~12のアルキル基またはアリール基を表す。第十四の発明は、導電層上に多孔質の金属酸化物半導体層を形成し、該金属酸化物半導体層に光増感作用を有する色素を吸着させてなる光電極と、前記光電極に対向配置される対極、及び前記光電極と対極間に形成され、色素増感太陽電池用電解液を含む電解質層とを有する色素増感太陽電池であって、前記電解質層が第一から第十三の発明のいずれかに記載の色素増感太陽電池用電解液を含んでなることを特徴とする色素増感太陽電池である。本発明によれば、高い短絡電流密度と光電変換効率が得られる色素増感太陽電池用電解液を提供することができる。本発明は、イオン性を有しない有機溶媒と、二種類以上のハロゲン化合物塩と、ハロゲン分子と、を含有する色素増感太陽電池用電解液において、ハロゲン化合物塩が、オニウムカチオンとハロゲンアニオンとからなり、かつ、電解液中に含有される溶媒とハロゲン化物塩との組み合わせが以下の1および2の条件を満たすことを特徴とする色素増感太陽電池用電解液である。1各ハロゲン化合物塩と該有機溶媒からなる溶液の伝導度から計算される電離度がそれぞれ0.4以下2その際の濃度条件は、電解液に含有するハロゲン化合物塩の総濃度と同一<ハロゲン化合物塩とハロゲン分子>本発明の電解液には、ハロゲンアニオンを対イオンとするハロゲン化合物塩およびハロゲン分子を酸化還元性の電解質、すなわち酸化還元対としている。具体的には、ヨウ化物アニオンとヨウ素との組合せ、臭化物アニオンと臭素との組合せ、もしくはそれらの混合物が挙げられる。特に、ヨウ化物アニオンとヨウ素との組合せが、変換効率が高く好ましい。ハロゲンアニオンを対イオンとするハロゲン化合物塩、具体的にはヨウ化物や臭化物等のハロゲン化合物塩を構成するカチオンはオニウムカチオンであり、本発明においては、複数のオニウムカチオンを併用させることに特徴がある。酸化還元対として作用させるためのハロゲン分子としては、ヨウ素I2または臭素Br2が好ましい。特に、ハロゲン化合物塩としてヨウ化物塩を用いる場合にはハロゲン分子としてヨウ素を用いることが望ましい。この場合ヨウ化物塩とともに、I-/I3-の酸化還元対として作用する。電解液中のハロゲン分子の含有量は、太陽電池として用いる際の入射光量などによって発生する電流量が異なるため最適な含有量は必ずしも一定ではないが、イオン導電性及び光エネルギー変換効率の観点から、好ましくは0.01mmol~0.5mol/lであり、特に0.05mmol~0.2mol/lが好ましい。オニウムカチオンのハロゲン化合物塩、具体的にはヨウ化物塩や臭化物塩を色素増感太陽電池用電解液に用いた場合に、ハロゲンアニオンが酸化還元対として機能しうること自体は公知であり、また、特許文献等においてこれらのハロゲン化合物塩を複数用いても構わないとの表記も散見できる。ところで、高沸点溶媒は、電解液溶媒として太陽電池セルに高い耐久性を付与する一方、電解液の粘度が高くなって変換効率が低下してしまう課題があるが、この高沸点溶媒を用いた電解液において、酸化還元対を構成するオニウムカチオンを複数併用することにより、高沸点溶媒に由来する高い耐久性を低下させることなく、従来よりも高い短絡電流密度が得られる電解液となることは、これまでには全く見出されていなかった。本発明の効果である短絡電流密度が向上する理由としては、明確な原因は解明できてはいないものの、色素増感太陽電池の電解液において、酸化還元対となるハロゲン化合物塩の電離度が低いことが挙げられる。すなわち、例えハロゲン化物塩が電解液中に溶解していたとしても、電離度が低い場合には、電解液中に仕込んだハロゲン化合物塩は、所定の濃度どおりには酸化還元対として機能しないため、キャリア輸送能は本来の値よりも低下しており、その結果低い短絡電流密度しか得られていない。物質の電離度はその物質の濃度に依存しており、その濃度が低いほど電離度は向上する。したがって、本発明の電解液のように、カチオンを変えた異なる種類のハロゲン化合物塩を併用した場合、仕込むハロゲンアニオンの総濃度を、単一のハロゲン化合物塩を用いて調製した電解液と同一にしたとしても、併用した個々のハロゲン化合物塩として見ると、単一のハロゲン化物塩を用いて調製した場合の濃度よりも低くなる。その結果、電解液中における各々のハロゲン化合物塩の電離度が高くなって、酸化還元対として機能しうるハロゲンアニオンの濃度が向上する。すなわち、短絡電流密度が向上するのである。これに対し、低電離度を補おうとハロゲン化合物塩の仕込み濃度を上げると、電離度はさらに低下してしまうため、酸化還元対のイオン伝導率は頭打ちになる上、電解液の粘度が大幅に増加するため、逆に短絡電流密度が減少してしまう。このため、従来のように単独のハロゲン化合物塩を用いている限り、ある一定光量のもとでの光電流が極大となるようなハロゲン化合物塩の濃度が決定すれば、溶解させるハロゲン化合物塩の種類を変更する以外に、ハロゲン化合物塩によって短絡電流密度を向上させる方法はなかった。その結果、高沸点で粘度が高い電解液溶媒に単独のハロゲン化合物塩を用いた場合には、短絡電流密度は頭打ちになってしまい、高い得ることは困難であった。一方、従来のニトリル系電解液では、溶媒であるニトリルの粘度が低い上、電離度が高い溶媒であるため、電解液は高いイオン伝導率を示す。したがって、本発明のように複数のハロゲン化合物塩を用いるよりも、最も特性に優れたハロゲン化合物塩を1種類だけで用いる方が優れた変換効率が得られる。このため、粘度が高く、変換効率が低くなってしまう高沸点溶媒において、複数のハロゲン化合物塩を用いることにより短絡電流密度を向上できる効果があるということを類推することは全く不可能である。加えて、用いる電解液溶媒によって適したヨウ化物塩の構造やその濃度があるため、事前に各溶媒とハロゲン化合物塩の構造や物性から、それらを組み合わせて高沸点電解液を調製した場合の特性の良し悪しを判断することは事実上困難であり、発明者らも実際に、高沸点溶媒に対して複数のハロゲン化合物塩を併用することで初めて本発明の効果を見出すことに成功した。したがって、元々高い電離度が得られるような、低電解質濃度の電解液の場合には、本発明の効果は小さい。逆にハロゲン化合物塩の電離度が特に0.4以下になるような、ハロゲン化合物塩の種類と濃度、および有機溶媒との組合せにおいて効果が高く望ましい。本願発明は、ハロゲン化合物塩が、1各ハロゲン化合物塩と該有機溶媒からなる溶液の伝導度から計算される電離度がそれぞれ0.4以下、2その際の濃度条件は、電解液に含有するハロゲン化合物塩の総濃度と同一、の条件を満たすものである。電離度の測定および計算方法は、各ハロゲン化合物塩を、各溶媒に対して任意の濃度で溶解させ、得られた溶液の25.0°Cにおけるイオン伝導率を伝導率計東亜DKK製にて測定を行い、各モル濃度あたりのイオン伝導率、すなわちモル伝導率を算出する。得られた各濃度におけるモル伝導率と濃度のグラフから、濃度を0に外挿した値が限界モル伝導率とする。電離度は、各濃度におけるモル伝導率を、用いた溶媒における各物質の限界モル伝導率で除した値として計算することができる。また、電離度は、電解液に含有するハロゲン化合物塩の総濃度と同一にしたときの、それぞれのハロゲン化合物塩の電離度が、0.4以下である必要がある。具体例を次に説明する。0.5mol/lのハロゲン化合物塩Aと0.5mol/lのハロゲン化合物塩Bを用いた電解液の場合、ハロゲン化合物塩の総濃度は1.0mol/lとなる。そのとき、0.5mol/lのハロゲン化合物塩Aを、用いる有機溶媒に溶解させ、1.0mol/lにしたときのハロゲン化合物塩Aの電離度が0.4以下であり、同様にして、ハロゲン化合物塩Bの電離度が0.4以下である必要がある。そのような、ハロゲン化合物塩と有機溶媒との組み合わせで作製した色素増感太陽電池用電解液は、高い短絡電流密度と光電変換効率を得ることができる。本発明におけるこのようなオニウムカチオンとしては、下記一般式1~9で表される化合物からなる群より選ばれるものである。一般式1中、R1、R2は、炭素数1~12のアルキル基またはアルコキシ基を示す。一般式1で表される化合物の具体例としては、N-エチル-N-メチルピロリジニウム、N,N-ジメチルピロリジニウムカチオン、N-プロピル-N-メチルピロリジニウム、N-ブチル-N-メチルピロリジニウムなどが挙げられ、特に、溶解電離後の移動度が高い点よりN-エチル-N-メチルピロリジニウム又はN,N-ジメチルピロリジニウムカチオンであることが望ましく挙げられる。また、下記一般式2および3で表されるイミダゾリウムカチオンが望ましく挙げられる。用いる有機溶媒によっても変わるため特には限定されないが、アルキル差が長くなりすぎると、電解液のイオン伝導率が低下するため、一般式2中のR3およびR6が、炭素数1~3のアルキル基であって、それぞれのアルキル基の炭素数の合計が2~4であることが望ましく、より具体的には、1,3-ジメチルイミダゾリウム、1-エチル-3-メチルイミダゾリウム、1-メチル-3-プロピルイミダゾリウムが望ましい。また、下記一般式3においては、用いる有機溶媒によって変わるため限定はされないが、移動度と溶媒への溶解性を両立できるように、1-エチル-2-メチル-3-プロピルイミダゾリウム、より望ましくは、R7およびR10がメチル基で、R7が炭素数3~6のアルキル基であることが望ましい。中でも、1,2-ジメチル-3-プロピルイミダゾリウムカチオン、1,2-ジメチル-3-ブチルイミダゾリウムカチオンであることが望ましい。一般式2中、R3、R6は、炭素数1~12のアルキル基またはアルコキシ基、R4、R5は、水素原子、炭素数1~12のアルキル基またはアルコキシ基を示す。R3およびR6が、炭素数1~3のアルキル基であって、それぞれのアルキル基の炭素数の合計が2~4であることが好ましく挙げられる。一般式3中、R8、R9、R11は、水素原子、炭素数1~12のアルキル基またはアルコキシ基を示し、R7、R10は、炭素数1~12のアルキル基またはアルコキシ基を示す。R10およびR11がメチル基で、R7が炭素数3~6のアルキル基であることが好ましく挙げられる。また、他のオニウムカチオンとしては、下記一般式4で表されるピラゾリウムカチオンが望ましい。用いる電解液溶媒によっても変わるため特には限定されないが、特に1-エチル-2,3,5-トリメチル-ピラゾリウムであればイオン伝導率が高く、高い短絡電流密度が得られるため好適に用いことができる。一般式5中、R12~R14は、水素原子、炭素数1~12のアルキル基またはアルコキシ基を示し、R15、R16は、炭素数1~12のアルキル基またはアルコキシ基を示す。さらに、他のオニウムカチオンとしては、下記一般式5で表されるイソオキサゾリウムカチオン、イソチアゾリウムカチオンが望ましい。用いる電解液溶媒によっても変わるため特には限定されないが、特に2-エチル-3,5-ジメチルイソオキサゾリウム又は2-プロピル-3,5-ジメチルイソオキサゾリウムを好適に用いことができる。一般式4中、R17~R19は、水素原子、炭素数1~12のアルキル基またはアルコキシ基を示し、R20は、炭素数1~12のアルキル基またはアルコキシ基を示す。Qは、酸素原子または硫黄原子である。さらに、他のオニウムカチオンとしては、下記一般式6で表されるピリジニウムカチオンが望ましい。用いる電解液溶媒によっても変わるため特には限定されないが、特に高いイオン伝導率に加え、高い開放電圧も得られる、1-ブチル-3-メチルピリジニウムカチオンを好適に用いことができる。一般式6中、R21~R25は、水素原子、炭素数1~12のアルキル基またはアルコキシ基を示し、R26は、炭素数1~12のアルキル基またはアルコキシ基を示す。また他のオニウムカチオンとしては、下記一般式7で表される第4級アンモニウムカチオンが望ましく、特に溶媒に対する溶解度を確保するため、4つのアルキル基が同一ではない、非対称型の第4級アンモニウムカチオンが望ましい。特に電解液溶媒によっても変わるため特には限定されないが、第4級アンモニウムカチオンとしては高い溶解性とイオン伝導率を有するトリエチルメチルアンモニウムカチオンを好適に用いことができる。一般式7中、R27~R30は、炭素数1~12のアルキル基またはアルコキシ基を示す。ただし、R27~R30の全てが同一の置換基であることを除く。また他のオニウムカチオンとしては、下記一般式8に記載した第4級ホスホニウムカチオンが望ましく、特に溶媒に対する溶解度を確保するため、4つのアルキル鎖が同一ではない、非対称型の第4級ホスホニウムカチオンが望ましい。特に電解液溶媒によっても変わるため特には限定されないが、高いイオン伝導率に加え、高い開放電圧も得られる、トリエチルメチルホスホニウムカチオン、トリイソプロピルメチルホスホニウムカチオン、トリブチルメチルホスホニウムカチオン、トリブチルエチルホスホニウム、トリエチルメトキシメチルホスホニウムカチオン、トリエチルメトキシエチルホスホニウムカチオン、また、スピロ-1,1’-ホスホラニウムカチオン、1-エチル-1-メチル-ホスホラニウムカチオン等を好適に用いことができる。一般式8中、R31~R34は、炭素数1~12のアルキル基またはアルコキシ基を示す。ただし、R31~R34の全てが同一の置換基であることを除く。また、R31とR32、R33とR34はそれぞれ環を巻いていてもよい。一般式9中、m、nは、4または5の整数である。具体的には、スピロ-1,1’-ビピロリジニウムカチオン、ピペリジン-1-スピロ-1’-ピロリジニウムカチオン、スピロ-1,1’-ビピペリジニウムカチオンが挙げられ、特にスピロ-1,1’-ビピロリジニウムカチオンが好ましく挙げられる。上述したように本発明においてはオニウムカチオンを複数併用するが、併用するオニウムカチオンの選択としては、上記一般式1~9で表される化合物のうち、異なるオニウムカチオンの中から、同一の基本構造で置換基が異なるもの同士を組み合わせても構わないが、各ハロゲン化合物塩の電離度がなるべく向上するように、上記一般式1~9で表される基本構造の異なるオニウムカチオンの中から、互いに異なる基本構造のものを選択することがより好ましい。特に、一般式2で表される化合物または一般式3で表される化合物と、一般式1で表される化合物または一般式9で表される化合物と、を含有する色素増感太陽電池用電解液が高い短絡電流密度と光電変換効率が得られる点より好ましく挙げられる。他のカチオンとしては、リチウム、ナトリウム、マグネシウム、カルシウム等の金属カチオンが例示できるが、冒頭に記載したように、高沸点溶媒下においては、金属カチオンを用いても良好な特性が得難く、かえって性能を下げてしまううえに、耐久性の低下を招く事例があることから、金属カチオンは使用しないことが望ましい。ハロゲン化合物塩の総濃度は、太陽電池として用いる際の入射光量などによって発生する電流量が異なるため最適な濃度は必ずしも一定ではないが、好ましくは0.01~4.0mol/lであり、特に好ましくは0.5~2.5mol/lである。濃度が0.01mol/lより小さいと十分な性能が得られない場合があり、一方、濃度が4.0mol/lより大きいと溶媒に溶解しにくい場合がある。ただし、本発明において複数のハロゲン化合物塩を溶解させることで短絡電流密度および光電変換効率の向上効果が認められるのは、各ハロゲン化合物塩の電離度が、0.4以下の場合であるため、ハロゲン化合物塩の合計濃度が非常に低く、各ハロゲン化合物塩の電離度が0.4を越えるような場合には、その効果が低くなってしまう。<イオン性を有しない有機溶媒>続いて、本発明の電解液の溶媒について説明する。電解液の溶媒としては、電解質を溶解できれば特には限定されず、従来公知の電解液溶媒を用いることができる。例えば、アセトニトリルやメトキシアセトニトリル、メトキシプロピオニトリル、ベンゾニトリル等のニトリル類、炭酸エチレン、炭酸プロピレン等の環状カーボネート類、炭酸ジメチル、炭酸ジエチル等の鎖状カーボネート類、γ-ブチロラクトン等のラクトン類、ジメチルホルムアミド、N-メチルピロリドン等のアミド類、エチレングリコールジアルキルエーテル、プロピレングリコールジアルキルエーテル等のエーテル類、エチレングリコールモノアルキルエーテル、プロピレングリコールモノアルキルエーテル等のアルコール類、エチレングリコール、プロピレングリコール等の多価アルコール類、ジメチルスルホキシド、また、スルホラン、メチルスルホラン等の環状スルホン類、また、N,N’-ジメチルイミダゾリジノン、N-メチルオキサゾリジノンなどが挙げられ、これらは、単独でも複数を混合して使用しても構わない。また、本発明の効果は、粘度が高くて電離度が低くなってしまう、またキャリアの移動度が低くなってしまう溶媒に対して効果が大きいが、元々の太陽電池セルの変換効率が少しでも高くなるように、粘度が低く十分なイオン伝導性を有し、かつ高い耐久性が得られるように沸点が高くて揮発性が低い溶媒であることが好ましい。具体的な有機溶媒の沸点としては、150°C以上が好ましく、200°C以上がより好ましく挙げられる。上記の有機溶媒の中で、前記沸点を満たす有機溶媒としては、メトキシプロピオニトリル、炭酸プロピレン、γ-ブチロラクトン等が挙げられる。また、単独では室温で固体であっても、他の有機溶媒や酸化還元対と混合することで凝固点降下を起こし、使用範囲温度で液状であれば、単独では固体であっても構わない。さらに、本発明の電解液溶媒としては、下記一般式10で表される鎖状スルホンを用いることが好ましい。一般式10中、R35、R36は独立して、ハロゲン、アルコキシ基若しくは芳香環で一部置換されていても良い炭素数1~12のアルキル基またはアリール基を表す。鎖状スルホン化合物の具体例としては、ジメチルスルホン、エチルメチルスルホン、メチルイソプロピルスルホン、エチルイソプロピルスルホン、エチルイソブチルスルホン、イソブチルイソプロピルスルホン、メトキシエチルイソプロピルスルホン、フルオロエチルイソプロピルスルホン等が例示できる。これらの中でも、エチルイソプロピルスルホン、エチルイソブチルスルホン、イソブチルイソプロピルスルホン、メトキシエチルイソプロピルスルホン、フルオロエチルイソプロピルスルホン等のR35およびR36の炭素数の合計が5以上、好ましくは5~10である化合物は、広範な温度で使用でき、耐久性に優れるため特に好適に使用できる。上記一般式10の鎖状スルホン化合物のその他の例としては、R35、R36の少なくとも一方がフェニル基である化合物が挙げられ、例えば、フェニルイソプロピルスルホン、フェニルエチルスルホン、ジフェニルスルホン等が例示できる。これらの中でも、R35、R36の一方がフェニル基であり、一方がハロゲン、アルコキシ基若しくは芳香環で一部置換されていても良い炭素数1~12のアルキル基である化合物が、広範な温度で使用可能であり、耐久性に優れるため好ましく用いられ、より好ましくは、一方が置換されていない炭素数1~5のアルキル基である化合物であり、特にフェニルイソプロピルスルホンが好適に使用できる。<ゲル化剤>また、本発明の電解液はポリアクリロニトリル、ポリフッ化ビニリデン等のポリマーや低分子のゲル化剤などを溶媒中に添加、または、エチレン性不飽和基を有した多官能性モノマーを溶媒中で重合させる等の方法でこれらの溶媒をゲル化することで、電解質層7をゲル電解質として形成しても構わない。溶媒をゲル化させるためのポリマーはイオン性を有していても構わないが、電解質の移動を妨げる場合にはイオン性を有さないことが望ましい。また、ポリマーではなく、粒子を添加させてチクソトロピー性を持たせることで、セルに構成した際に固体状ペースト性状ゲル性状を持たせても構わない。このような粒子の材料としては、特には限定されず公知の材料を使用することができる。例えば、酸化インジウム、酸化スズと酸化インジウムの混合体以下、ITOと略記する。、シリカ等の無機酸化物、ケッチェンブラックやカーボンブラック、カーボンナノチューブ等のカーボン材料、また、カオリナイトやモンモリロナイト等の層状無機化合物、すなわち粘土鉱物でも構わない。<添加剤>また、本発明の電解液には添加剤として、太陽電池セルの特性を向上するためにホウ酸エステルやドナー数が25以上であるドナー化合物を併用することが望ましい。このようなドナー性の添加剤は従来公知の材料を用いことが可能であるが、一般的な溶媒であるメトキシプロピオニトリルやγ-ブチロラクトン、また、鎖状スルホンなど各種溶媒のドナー数は14から18程度であることが多く、また、酸化還元対として最も多用されているI-イオンのドナー数も14であることから、これらの溶媒や電解質よりも優位に高いドナー数を有する必要がある。具体的には、25以上のドナー数を有する、ピリジン類、より好ましくは4-t-ブチルピリジンなどのアルキルピリジン類、ピラジン類や、ピリミジン類、ピペリジン類などの含窒素6員環化合物、また、イミダゾール類、ピラゾール類、トリアゾール類、ピロリジン類などの含窒素5員環化合物、さらに、ジメチルホルムアミド、ジメチルアセトアミド等のアミド類、ピロリドンやN-メチルピロリドンなどの環状アミド、ジメチルスルホキシドやジフェニルスルホキシドなどのスルホキシド類などが挙げられる。これらの中で好ましい添加剤としては、4位がアルキル置換されたピリジン、2位および/又は4位がアルキル置換されたイミダゾール、3位および/又は5位がアルキル置換されたピラゾール、トリアゾール、N-メチルピロリドン、ジアルキルスルホキシド、ジアルキルアセトアミドが挙げられる。前記アルキル置換基としては、該ドナー化合物を添加した際に電解液の粘度が高くなりすぎないような分子サイズと、置換基導入によるドナー性向上効果との兼ね合いから、ピリジン類とスルホキシド類の場合が炭素数1から4のアルキル基、イミダゾール類、ピラゾール類、アセトアミドの場合は炭素数1または2のアルキル基であることが望ましい。ここでドナー数とは、ある分子のドナーとしての性質を溶媒に無関係な量として表したもので、供与性とも呼ばれる。ドナー数は、基準のアクセプターとしてジクロロエタン中10-3MのSbCl4を選び、ドナーとしての反応のモルエンタルピー値として定義される。ホウ酸エステルは、用いる溶媒や太陽電池セルの使用方法により最適な種類が異なるため特には限定されないが、例えば、ホウ酸トリメチル、ホウ酸トリエチル、ホウ酸トリプロピル、ホウ酸トリイソプロピル、ホウ酸トリブチル、ホウ酸トリイソブチル、ホウ酸トリペンチル、ホウ酸トリヘキシル、ホウ酸トリヘプチル、ホウ酸トリメチルブチル、ホウ酸トリスエチルヘキシル、ホウ酸トリイソオクチル、ホウ酸トリ-n-オクチル、ホウ酸トリデシル、ホウ酸トリドデシル、ホウ酸トリフェニル、ホウ酸トリ-o-トリル、ホウ酸トリ-m-トリル、ホウ酸トリスプロピオニトリル、ホウ酸トリス2-メトキシエチル、ホウ酸トリスクロロエチルなどが挙げられる。ホウ酸エステルの沸点としては、太陽電池の使用条件によっても最適値が異なるため限定はされないが、60°C以上であることが好ましく、120°C以上であることがより好ましく、180°C以上であることが特に好ましく挙げられる。また、ホウ酸エステルは電解液溶媒へ溶解することが望ましい。また、溶解させる電解液溶媒により最適値が異なるため限定はされないが、電解液の伝導率が高くなるようにホウ酸エステルの粘度は低いほうが望ましく、例えば、10mPas以下、より好ましくは5mPas以下であることが望ましい。上述のホウ酸エステルの中でも、ホウ酸エステルが、ホウ酸トリメチル、ホウ酸トリエチル、ホウ酸トリプロピル、ホウ酸トリイソプロピル、ホウ酸トリブチル、ホウ酸トリイソブチル、ホウ酸トリフェニル、ホウ酸トリスプロピオニトリルが望ましく、ホウ酸トリエチル、ホウ酸トリブチル、ホウ酸トリスプロピオニトリルが特に望ましい。電解液中のホウ酸エステル濃度としては、用いる電解液溶媒により最適値が異なるため必ずしも限定はされないが、添加効果が十分に現われるよう、物質量濃度が0.001~5.0mol/lが望ましい。ホウ酸エステル自体には電解質の溶解度が低いため、ホウ酸エステルの濃度が高くなりすぎると、かえって短絡電流密度が低下してしまう。そのため、求める短絡電流密度が得られる範囲においてできるだけホウ酸エステルの濃度が低いことが望ましい。本発明の電解液は、常法に従って上記の各種溶媒中に、上記のハロゲン化合物塩のなかから選択した複数のハロゲン化合物塩とヨウ素等のハロゲンを酸化還元対として溶解させ、さらに、必要に応じてドナー性化合物やホウ酸エステルを溶解させることによって得ることができる。一方、本発明の色素増感太陽電池は、この電解液を用いたものであるが、電解液以外は、一般的な色素増感太陽電池の構成を採用すればよい。図1に本発明の色素増感太陽電池の構成の一例を示す。図1中、1は電極基体、2は透明基体、3は透明導電膜、4は多孔質金属酸化物半導体層、5は増感色素層、6は半導体電極、7は本発明の電解液を含む電解質層、8は対極、9は電極基体、10は触媒活性層、11はスペーサー、12は周縁シール部をそれぞれ示す。電極基体1は、透明基板2に透明導電膜3を形成させた、導電性ガラスなどの透明電極基体である。透明導電膜3には多孔質金属酸化物半導体層4が形成されており、金属酸化物半導体の表面に色素を吸着させた増感色素層5を有している。これらから、アノード電極である半導体電極6が構成される。<透明基体>電極基体1を構成する透明基体2は、可視光を透過するものが使用でき、透明なガラスが好適に利用できる。また、ガラス表面を加工して入射光を散乱させるようにしたもの、半透明なすりガラス状のものも使用できる。また、ガラスに限らず、光を透過するものであればプラスチック板やプラスチックフィルム等も使用できる。透明基体2の厚さは、太陽電池の形状や使用条件により異なるため特に限定はされないが、例えばガラスやプラスチック等を用いた場合では、使用時の耐久性を考慮して1mm~1cm程度であり、フレキシブル性が必要とされ、プラスチックフィルムなどを使用した場合は、25μm~1mm程度である。また、必要に応じて耐候性を高めるハードコート等の表面処理を用いても構わない。<透明導電膜>透明導電膜3としては、可視光を透過して、かつ導電性を有するものが使用でき、このような材料としては、例えば金属酸化物が挙げられる。特に限定はされないが、例えばフッ素をドープした酸化スズ以下、FTOと略記する。や、酸化インジウム、ITO、アンチモンをドープした酸化スズ以下、ATOと略記する。、酸化亜鉛等が好適に用いることができる。また、導電性材料を分散担持させるなどの処理方法や、メッシュ形状のような細線状の導電性材料を透明基体上に形成することによって、電極全体としては透光率を高めることができていれば、不透明な導電性材料を用いることもできる。このような材料としては炭素材料や金属が挙げられる。炭素材料としては、特に限定はされないが、例えば黒鉛グラファイト、カーボンブラック、グラッシーカーボン、カーボンナノチューブやフラーレン等が挙げられる。また、金属としては、特に限定はされないが、例えば白金、金、銀、銅、アルミニウム、ニッケル、コバルト、クロム、鉄、モリブデン、チタン、タンタル、ニオブ又はそれらの合金等が挙げられる。ここで、本願発明では電解液中に含まれる酸化還元対としてハロゲン分子とハロゲン化合物塩、より具体的にはヨウ素とヨウ化物塩や、臭素と臭化物塩を用いることが望ましいため、透明導電膜に使用する導電性材料は電解液に対する耐蝕性が高いことが望ましい。したがって、特に金属酸化物、中でもFTOやITO、また表面を導電性の耐食処理を施した銅やアルミニウム、ニッケルやその合金等が特に好適である。透明導電膜3としては、上記の導電性材料のうち少なくとも1種類以上からなるものを、透明基体1の表面に設けて形成することができる。あるいは透明基体2を構成する材料の中へ上記導電性材料を組み込んで、透明基体と透明導電膜を一体化して電極基体1とすることも可能である。透明基体2上に透明導電膜3を形成する方法として、金属酸化物を形成する場合は、ゾルゲル法や、スパッタやCVD等の気相法、分散ペーストのコーティング等がある。また、不透明な導電性材料を使用する場合は、粉体等を、透明なバインダー等とともに固着させる方法が挙げられる。透明基体と透明導電膜を一体化させるには、透明基体の成形時に導電性のフィラーとして上記導電膜材料を混合させるなどがある。透明導電膜3の厚さは、用いる材料により導電性が異なるため特には限定されないが、一般的に使用されるFTO被膜付ガラスでは、0.01~5μmであり、好ましくは0.1~1μmである。また、必要とされる導電性は、使用する電極の面積により異なり、大面積電極ほど低抵抗であることが求められるが、一般的に100Ω/□以下、好ましくは10Ω/□以下、より好ましくは5Ω/□以下である。100Ω/□を超えると太陽電池の内部抵抗が上がるため好ましくない。透明基体及び透明導電膜から構成される電極基体1、又は透明基体と透明導電膜とを一体化した電極基体1の厚さは、上記のように太陽電池の形状や使用条件により異なるため特に限定はされないが、一般的に1μm~1cm程度である。<多孔質金属酸化物半導体>多孔質金属酸化物半導体4としては、従来公知のものが使用できる。即ち、Ti、Nb、Zn、Sn、Zr、Y、La、Taなどの遷移金属の酸化物の他、SrTiO3、CaTiO3などのペロブスカイト系酸化物などが挙げられる。特に限定はされないが、酸化チタン、酸化亜鉛、酸化スズ等が挙げられ、特に二酸化チタン、さらにはアナターゼ型二酸化チタンが好適である。このような多孔質金属酸化物半導体は、特に限定されず既知の方法で透明導電膜3上に設けることができる。例えば、ゾルゲル法や、分散体ペーストの塗布、また、電析や電着させる方法がある。さらに、電気抵抗値を下げるため、金属酸化物の粒界は少ないことが望ましく、塗布した金属酸化物を焼結させることが望ましい。焼結条件は用いる金属酸化物半導体の種類や形成方法、基板の耐熱温度により異なるため、適宜変更して構わないが、二酸化チタンを用いた場合、450~550°Cで焼結させることが望ましい。また、増感色素をより多く吸着させるために、当該半導体層は多孔質になっていることが望ましく、具体的には比表面積が10~200m2/gであることが望ましい。また、増感色素の吸光量を増加させるため、使用する酸化物の粒径に幅を持たせて光を散乱させることが望ましい。前記半導体層の厚さは、用いる酸化物及びその性状により最適値が異なるため特には限定されないが、0.1~50μm、好ましくは5~30μmである。<増感色素>増感色素層5としては、太陽光により励起されて前記金属酸化物半導体層4に電子注入できるものであればよく、一般的に色素増感太陽電池に用いられている色素を用いることができるが、変換効率を向上させるためには、その吸収スペクトルが太陽光スペクトルと広波長域で重なっていて、耐光性が高いことが望ましい。増感色素は、特に限定はされないが、ルテニウム錯体、特にルテニウムポリピリジン系錯体が望ましく、さらに望ましいのは、RuLL’X2で表されるルテニウム錯体が望ましい。ここでLは4,4’-ジカルボキシ-2,2’-ビピリジン、もしくはその4級アンモニウム塩及びカルボキシル基が導入されたポリピリジン系配位子であり、L’はLと同一、もしくは4,4’-置換2,2’-ビピリジンであり、L’の4,4’位の置換基は、長鎖アルキル基、アルキル置換ビニルチエニル基、アルキル又はアルコキシ置換スチリル基、チエニル基誘導体などが挙げられる。また、XはSCN、Cl、CNである。例えば、ビス4,4’-ジカルボキシ-2,2’-ビピリジンジイソチオシアネートルテニウム錯体等が挙げられる。他の色素としては、ルテニウム以外の金属錯体色素、例えば鉄錯体、銅錯体等が挙げられる。さらに、シアン系色素、ポルフィリン系色素、ポリエン系色素、クマリン系色素、シアニン系色素、スクアリリウム系色素、スチリル系色素、エオシン系色素等の有機色素が挙げられ、具体的には三菱製紙株式会社製色素商品名:D149色素等が挙げられる。これらの色素には、該金属酸化物半導体層への電子注入効率を向上させるため、該金属酸化物半導体層との結合基を有していることが望ましい。該結合基としては、特に限定はされないが、カルボキシル基、スルホニル基等が望ましい。増感色素を前記多孔質金属酸化物半導体層4に吸着させる方法は、特には限定されるものではなく、例としては、室温条件、大気圧下において、色素を溶解させた溶液中に、透明導電膜2上に形成させた金属酸化物半導体層4を浸漬する方法が挙げられる。浸漬時間は、使用する半導体、色素、溶媒の種類、色素の濃度により、半導体層に均一に色素の単分子膜が形成されるよう、適宜調整することが望ましい。なお、吸着を効果的に行なうには加熱下での浸漬を行なえばよい。増感色素は多孔質金属酸化物半導体層の表面上で会合しないことが望ましい。色素単独で吸着させると会合が起きる場合には、必要に応じて、共吸着剤を吸着させても構わない。このような吸着剤としては、用いる色素により最適な種類や濃度が変わるため特には限定されないが、例えばデオキシコール酸等の有機カルボン酸が挙げられる。共吸着剤を吸着させる方法としては、特には限定されないが、増感色素を溶解させる溶媒に、増感色素とともに共吸着剤を溶解させてから金属酸化物半導体層を浸漬させることで、色素の吸着工程と同時に共吸着剤を吸着させることができる。増感色素を溶解するために用いる溶媒の例としては、エタノール等のアルコール類、アセトニトリル等の窒素化合物、アセトン等のケトン類、ジエチルエーテル等のエーテル類、クロロホルム等のハロゲン化脂肪族炭化水素、ヘキサン等の脂肪族炭化水素、ベンゼン等の芳香族炭化水素、酢酸エチル等のエステル類などが挙げられる。溶液中の色素濃度は、使用する色素及び溶媒の種類により適宜調整することが望ましい。例えば、5×10-5mol/l以上の濃度が望ましい。<対極>半導体電極6に対向して、カソード電極である対極8が電解質層7およびスペーサー11を介して配置される。<対極-基体>太陽電池の内部抵抗を小さくするため対極の基体9は電気伝導度が高いことが望ましい。また、上記のように本発明では電解質中に酸化還元対としてハロゲン分子およびハロゲン化合物塩を用いているため、該導電性の電極基体9には電解液に対する耐蝕性が高いことが望ましい。このような導電性基体の材質としては、具体的には、表面に酸化皮膜を形成し耐蝕性が良好なクロム、ニッケルや、チタン、タンタル、ニオブ、及びそれらの合金であるステンレスや、表面に酸化皮膜を形成して耐蝕性を高めたアルミニウム等が挙げられる。また、他の好適な材料としては、導電性金属酸化物が挙げられる。特に限定はされないが、例えばITOやFTO、ATO、また、酸化亜鉛や酸化チタン等が好適に用いることができる。中でもFTO、ITOを好適に用いることができる。上記導電性の電極基体9には、耐久性やハンドリング性を高めること等を目的として支持体を兼備することができる。例えば、透明性を求める場合にはガラスや透明なプラスチック樹脂板を用いることができる。また、軽量性を求める場合にはプラスチック樹脂板、フレキシブル性を求める場合にはプラスチック樹脂フィルム等を用いることができる。また、強度を高める場合には、金属板等を用いることもできる。支持体の配置方法は特には限定されないが、導電性の電極基体9の表面には対極の作用部分として触媒活性層10が形成されるため、支持体は該触媒活性層が担持されない部分、特に電極基体9の裏面に配置することが好ましい。また、支持体表面に導電性材料の粉末やフィラーを埋め込む等の方法で担持することにより、導電性の電極基体と支持体を一体化することもできる。支持体の厚さは、対極の形状や使用条件により異なるため特に限定はされないが、例えばガラスやプラスチック等を用いた場合では、実使用時の耐久性を考慮して1mm~1cm程度であり、フレキシブル性が必要とされ、プラスチックフィルム等を使用した場合は、25μm~1mm程度である。また、必要に応じて耐候性を高めるハードコートなどの処理や、フィルム添付処理を用いても構わない。また、金属材料を支持体にした場合には、10μm~1cm程度である。導電性の電極基体9の形態や厚みについては、電極として用いる際の形状や使用条件、また、用いる材料により導電性が異なるため特には限定されず、任意の形態を選択することができる。例えば、上記支持体を用いることで実用上の強度が保持される場合、電極として使用する上で必要な電導度が確保できていれば、100nm程度の厚みでも構わない。また、支持体を用いず、導電性の電極基体9のみにて強度を確保する場合は、1mm程度以上の厚さが好ましい。また、必要とされる導電性は、使用する電極の面積により異なり、大面積電極ほど低抵抗であることが求められるが、一般的に100Ω/□以下、好ましくは5Ω/□以下、より好ましくは1Ω/□以下である。100Ω/□を超えると太陽電池の内部抵抗が増大するため、好ましくない。<触媒活性層>導電性の電極基体9の表面に担持された触媒活性層10は、電解質層7中に含まれる酸化還元対として含まれるハロゲン化物の酸化体を還元体に十分な速度で還元することができれば、具体的には三ヨウ化物アニオンI3-をヨウ化物アニオンI-に、もしくは三臭化物アニオンBr3-を臭化物アニオンBr-に、それぞれ還元することができれば特に限定はされず、既知の物質が使用できるが、例えば、遷移金属、導電性高分子材料、又は炭素材料等を好適に用いることができる。その形状は、用いる触媒の種類により異なるため特には限定されない。上述の触媒材料のうち少なくとも1種類以上からなる触媒材料を、電極基体9の表面に設けて形成することができる。あるいは電極基体9を構成する材料の中へ上記触媒材料を組み込むことも可能である。触媒となる遷移金属としては、白金やパラジウム、ルテニウム、ロジウム等が好適に利用でき、また、それらを合金としても構わない。それらの中でも特に白金、もしくは白金合金が好適である。遷移金属の導電性基体上への担持方法としては既知の方法により作製できる。例えば、スパッタや蒸着、電析により直接形成する方法や、塩化白金酸等の前駆体を熱分解する方法等を用いることができる。導電性高分子のモノマーとして、ピロール、アニリン、チオフェン、及びそれらの誘導体の中から、少なくとも1種類以上のモノマーを重合してなる導電性高分子を触媒として使用することができる。特に、ポリアニリンやポリエチレンジオキシチオフェンであることが望ましい。導電性高分子の電極基体9の担持方法としては、既知の方法を用いることができる。例えば、前記導電性基体を、前記モノマーを含有する溶液中に浸漬して電気化学的に重合する方法や、FeIIIイオンや過硫酸アンモニウム等の酸化剤と前記モノマーを含む溶液とを、該電極基体上で反応させる化学重合法、導電性高分子を溶融状態もしくは溶解させた溶液から成膜する方法、また、導電性高分子の粒体をペースト状、もしくはエマルジョン状、もしくは高分子溶液及びバインダーを含む混合物形態に処理した後に、該電極基体上へスクリーン印刷、スプレー塗布、刷毛塗り等により形成させる方法が挙げられる。また、炭素材料としては特に制限されず、酸化還元対の酸化体を還元する触媒能を有する、従来公知の炭素材料を使用することができるが、中でもカーボンナノチューブやカーボンブラック、活性炭等が望ましい。炭素材料の導電性基体への担持方法としては、フッ素系のバインダー等を用いたペーストを塗布乾燥する方法等、既知の方法を用いることができる。半導体電極6と対極8の間には電解液が充填されて電解質層7が形成され、周縁シール部12によって封止されている。<スペーサー>スペーサー11は、半導体電極と対極が接触して短絡することのないように電極間距離を制御固定するものであり、電解液、または熱光などにより劣化しない材質であれば特には限定されず既知の材料を任意の形状で用いることができる。材質としては例えば、ガラスやセラミック材料、フッ素系樹脂や光硬化性樹脂、熱硬化性樹脂などが挙げられる。また、周辺シール部12中に、微小なガラスやセラミック材料などを混合するなどの方法で周辺シール部がスペーサーを兼ねることもできる。周辺シール部は、本発明の電解液が漏洩しないよう、半導体電極と対極を貼合せて封止するものであり、電解液、または熱光などにより劣化しない材質であれば特に制限されない。熱可塑性樹脂、熱硬化性樹脂、紫外線硬化樹脂、電子線硬化樹脂、金属、ゴム等を例示することができる。次に、実施例及び比較例を挙げて本発明を具体的に説明するが、これらは本発明を何ら限定するものではない。実施例1以下のようにして電解液の調製および色素増感太陽電池の作製を行った。<電解液の調製>ヨウ化1,3-ジメチルイミダゾリウム表中DMImIと略記する。0.5mol/l、ヨウ化1,2-ジメチル-3-プロピルイミダゾリウム表中DMPImIと略記する0.5mol/l、ヨウ素I2と略記する。0.1mol/l、t-ブチルピリジン0.5mol/lの割合で、エチルイソプロピルスルホン表中EiPSと略記するに溶解して電解液を調製した。<多孔質金属酸化物半導体層の形成>透明導電膜付きの透明基体としてFTOガラス日本板ガラス製25mm×50mmを用い、その表面に酸化チタンペースト日揮触媒化成工業株式会社製チタニアペーストPST-18NRを、スクリーン印刷による印刷工程と90°C30分の乾燥工程とを3回繰り返して重ね塗りした後、大気雰囲気下500°Cで60分間焼成することで15μm前後の厚さの多孔質酸化チタン層を形成させた。さらに、前記多孔質酸化チタン層の上に、酸化チタンペースト日揮触媒化成工業株式会社製チタニアペーストPST-400Cをスクリーン印刷で重ね塗りした後、同様に焼成を行なって、20μm前後の厚さとした多孔質金属酸化物半導体層を完成させ、多孔質酸化チタン半導体電極とした。<増感色素の吸着>増感色素として、一般にN719dyeと呼ばれるビス4-カルボキシ-4’-テトラブチルアンモニウムカルボキシ-2,2’-ビピリジンジイソチオシアネートルテニウム錯体Solaronix社製を使用した。80°Cにした前記多孔質酸化チタン半導体電極を、色素濃度0.5mmol/Lのアセトニトリルt-ブチルアルコール1:1混合溶液中でゆっくりと振盪させながら遮光下48時間浸漬させた。その後脱水アセトニトリルにて余分な色素を洗浄してから風乾することで、太陽電池の光電極アノード電極として完成させた。<対極>対極として、アンカー層として、スパッタ法によりガラス基板上にTi膜厚50nmを成膜したのち、該Ti層上にスパッタ法によりPt膜厚50nmを成膜させた白金対極ジオマテック製を使用した。<太陽電池セルの組み立て>前記のように作製した光電極と、電気ドリルで0.6mmφの電解液注入孔を2個設けた対極を対向するよう設置し、両電極間に、スペーサーとして厚み50μmのFEP樹脂シートと、スペーサーの外周に熱可塑性シートDupont製bynel、膜厚50μmを重ならないように挟み、熱圧着する事により両電極を接着した。次に、前記のように作製した電解液を電解液注入孔から毛管現象にて両電極間に含浸させ、電解液注入孔上に可塑性シートを挟んで1mm厚のガラス板を置き、再度加熱圧着することで封止を実施し、太陽電池素子を作製した。実施例2実施例1に記載のヨウ化1,3-ジメチルイミダゾリウムに代えてヨウ化スピロ-1,1-ビピロリジニウム表中SBPIと略記するを用いて電解液を調製した以外は実施例1と同様にして太陽電池セルを作製した。実施例3実施例2に記載のヨウ化1,2-ジメチル-3-プロピルイミダゾリウムに代えてヨウ化1,3-ジメチルイミダゾリウムを用いて電解液を調製した以外は実施例2と同様にして太陽電池セルを作製した。実施例4実施例1に記載のヨウ化1,2-ジメチル-3-プロピルイミダゾリウムに代え、ヨウ化エチルトリメチルピラゾリウム表中ETMPzIと略記する。を用いて電解液を調製した以外は実施例1と同様にして太陽電池セルを作製した。実施例5実施例4に記載のヨウ化1,3-ジメチルイミダゾリウムに代え、ヨウ化スピロ-1,1-ビピロリジニウムを用いて電解液を調製した以外は実施例4と同様にして太陽電池セルを作製した。実施例6実施例4に記載のヨウ化1,3-ジメチルイミダゾリウムに代え、ヨウ化1,2-ジメチル-3-プロピルイミダゾリウムを用いて電解液を調製した以外は実施例4と同様にして太陽電池セルを作製した。実施例7実施例1に記載のヨウ化1,3-ジメチルイミダゾリウムに代えてヨウ化1-エチル-1-メチルピロリジニウム表中EMPrIと略記する。を用い、電解液溶媒をエチルイソプロピルスルホンに代えてプロピレンカーボネート表中PCと略記する。を用いて電解液を調製した以外は実施例1と同様にして太陽電池セルを作製した。実施例8実施例7に記載のヨウ化1-エチル-1-メチルピロリジニウムに代え、ヨウ化トリエチルメチルアンモニウム表中TEMAと略記する。を用いて電解液を調製した以外は実施例7と同様にして太陽電池セルを作製した。実施例9実施例7に記載のヨウ化1-エチル-1-メチルピロリジニウムに代え、ヨウ化1-ブチル-3-メチルピロリジニウム表中BMPyIと略記する。を用いて電解液を調製した以外は実施例7と同様にして太陽電池セルを作製した。実施例10実施例7に記載のヨウ化1-エチル-1-メチルピロリジニウムに代え、ヨウ化2-エチル-3,5-ジメチルイソオキサゾリウム表中EDMiOzIと略記する。を用いて電解液を調製した以外は実施例7と同様にして太陽電池セルを作製した。実施例11実施例7に記載のヨウ化1-エチル-1-メチルピロリジニウムに代え、ヨウ化1-エチル-2-メチルホスホラニウム表中EMPhIと略記する。を用いて電解液を調製した以外は実施例7と同様にして太陽電池セルを作製した。実施例12臭化1-メチル-3-プロピルイミダゾリウム表中MPImBrと略記する。0.4mol/l、臭化スピロ-1,1-ビピロリジニウム表中SBPBrと略記する0.3mol/l、臭化1,2-ジメチル-3-プロピルイミダゾリウム表中DMPImBrと略記する0.3mol/l、臭素Br2と略記する。0.05mol/l、t-ブチルピリジン0.5mol/lの割合で、エチレンカーボネート90wt、γ-ブチロラクトン10wt表中ECGBLと略記するの混合溶媒に溶解して電解液を調製し、それ以外は実施例1と同様にして太陽電池セルを作製した。比較例1ハロゲン化物塩として、ヨウ化1,2-ジメチル-3-プロピルイミダゾリウム1.0mol/lのみを用いたこと以外は実施例1と同様に電解液を調製し、太陽電池セルを作製した。比較例2比較例1に記載のヨウ化1,2-ジメチル-3-プロピルイミダゾリウムに代え、ヨウ化1,3-ジメチルイミダゾリウムを用いたこと以外は比較例1と同様に電解液を調製し、太陽電池セルを作製した。比較例3比較例1に記載のヨウ化1,2-ジメチル-3-プロピルイミダゾリウムに代え、ヨウ化スピロ-1,1-ビピロリジニウムを用いたこと以外は比較例1と同様に電解液を調製し、太陽電池セルを作製した。比較例4比較例1に記載のヨウ化1,2-ジメチル-3-プロピルイミダゾリウムに代え、ヨウ化エチルトリメチルピラゾリウムを用いたこと以外は比較例1と同様に電解液を調製し、太陽電池セルを作製した。比較例5比較例1に記載のエチルイソプロピルスルホン溶媒に代え、プロピレンカーボネートを用いたこと以外は比較例1と同様に電解液を調製し、太陽電池セルを作製した。比較例6比較例5に記載のヨウ化1,2-ジメチル-3-プロピルイミダゾリウムに代え、ヨウ化1-エチル-1-メチルピロリジニウムを用いたこと以外は比較例5と同様に電解液を調製し、太陽電池セルを作製した。比較例7比較例5に記載のヨウ化1,2-ジメチル-3-プロピルイミダゾリウムに代え、ヨウ化トリエチルメチルアンモニウムを用いたこと以外は比較例5と同様に電解液を調製し、太陽電池セルを作製した。比較例8比較例5に記載のヨウ化1,2-ジメチル-3-プロピルイミダゾリウムに代え、ヨウ化1-ブチル-3-メチルピロリジニウムを用いたこと以外は比較例5と同様に電解液を調製し、太陽電池セルを作製した。比較例9比較例5に記載のヨウ化1,2-ジメチル-3-プロピルイミダゾリウムに代え、ヨウ化2-エチル-3,5-ジメチルイソオキサゾリウムを用いたこと以外は比較例5と同様に電解液を調製し、太陽電池セルを作製した。比較例10比較例5に記載のヨウ化1,2-ジメチル-3-プロピルイミダゾリウムに代え、ヨウ化1-エチル-2-メチルホスホラニウムを用いたこと以外は比較例5と同様に電解液を調製し、太陽電池セルを作製した。比較例11ハロゲン化物塩として、臭化1,2-ジメチル-3-プロピルイミダゾリウム1.0mol/lのみを用いたこと以外は実施例12と同様に電解液を調製し、太陽電池セルを作製した。比較例12ヨウ化1-エチル3-メチルイミダゾリウム表中EMImIと略記する。0.25mol/l、ヨウ化スピロ-1,1-ビピロリジニウム表中SBPIと略記する0.25mol/l、ヨウ素I2と略記する。0.05mol/l、t-ブチルピリジン0.5mol/lの割合で、アセトニトリル表中ANと略記する。に溶解して電解液を調製し、それ以外は実施例1と同様にして太陽電池セルを作製した。比較例13ヨウ化1-エチル3-メチルイミダゾリウム表中EMImIと略記する。0.5mol/l、ヨウ素I2と略記する。0.05mol/l、t-ブチルピリジン0.5mol/lの割合で、アセトニトリル表中ANと略記する。に溶解して電解液を調製し、それ以外は実施例1と同様にして太陽電池セルを作製した。試験1<太陽電池セルの光電変換特性の測定>実施例1~12および比較例1~13で作製した色素増感太陽電池に対し、25°Cにて、5mm角の窓をつけた光照射面積規定用マスクを装着させた上で、分光計器製ソーラシュミレータを用い、光量100mW/cm2、AM1.5の条件で光源の照射強度を調整した擬似太陽光を照射しながら、エーディーシー製直流電圧電流発生装置を用いて開放電圧以下、Vocと略記する。、短絡電流密度以下、Jscと略記する。、形状因子以下、FFと略記する。、及び光電変換効率を評価した。Voc、Jsc、FF及び光電変換効率以下、Effと略記する。の各測定値については、より大きい値が太陽電池セルの性能として好ましいことを表す。結果を表1に示す。実施例1~6の電解液では、ヨウ素アニオン濃度が同一であるにも係わらず、それぞれハロゲン化合物塩を単独で用いた比較例1~4と比べて、いずれもJscが向上し、ひいては高い変換効率を得ることができることが示された。また、実施例7~11でも同様に、ハロゲン化合物塩を単独で用いた比較例5、および6~10に比べて、いずれもJscが向上して高い変換効率を得ることができている。ハロゲンアニオンが臭素の場合を示した実施例12と比較例11を比較しても、オニウムカチオンを併用することで、同じハロゲンアニオン濃度であってもJscが向上することが示された。さらに、比較例13は、単独でのハロゲン化合物塩の電離度が0.4よりも大きかった場合であり表2参照、比較例13を比較例12と比較すると、ハロゲン化合物塩を併用しても、実施例のようなJscの大きな向上は認められなかった。したがって、高沸点の溶媒を用いて電離度が低い状態の実施例においては、ハロゲン化合物塩を併用することでJscの向上および変換効率の向上が図れることが明らかとなった。試験2<電離度の評価>試験1にて用いたハロゲン化合物塩の各溶媒における電離度を評価した。各ハロゲン化合物塩を、各溶媒に対して20、50、100、250、500mmol/l、および1.0、1.5mol/lの各濃度で溶解させた。得られたハロゲン化合物塩溶液の25.0°Cにおけるイオン伝導率を伝導率計東亜DKK製にて測定を行い、各モル濃度あたりのイオン伝導率、すなわちモル伝導率単位Scm2/molを算出した。また、得られた各濃度におけるモル伝導率と濃度のグラフから、濃度を0に外挿した値が限界モル伝導率である。物質の各濃度における電離度は、各濃度におけるモル伝導率を、用いた溶媒における各物質の限界モル伝導率で除した値であり、各ハロゲン化合物塩が0.4以下の電離度を有する場合に○、0.4よりも大きい場合には×として表2に示す。"